"非水溶媒に電解質塩が溶解されている非水電解液において、下記一般式I~IVで表される化合物の少なくとも1種が非水電解液中に含有されていることを特徴とする非水電解液。式中、Lは少なくとも1つの水素原子がハロゲン原子、炭素数1~4のアルキル基で置換されてもよいメチレン基、またはエチレン基を示し、XはR1、SiR13、P=OOR12、S=O2R1、C=OOR1、C=OR1を示す。R1は少なくとも1つの水素原子がハロゲン原子で置換されてもよい炭素数1~6のアルキル基、炭素数2~6のアルケニル基、炭素数3~6のアルキニル基、炭素数6~12のアリール基を示す。前記一般式I~IVで表される化合物の含有量が非水電解液中に0.001~10質量である請求項1に記載の非水電解液。正極、負極及び非水溶媒に電解質塩が溶解されている非水電解液を備えた蓄電デバイスにおいて、該非水電解液中に前記一般式I~IVで表される化合物の少なくとも1種を非水電解液中に含有することを特徴とする蓄電デバイス。本発明は、広い温度範囲での電気化学特性を向上できる非水電解液及びそれを用いた蓄電デバイスを提供することを目的とする。本発明者らは、上記従来技術の非水電解液の性能について詳細に検討した。その結果、前記特許文献の非水電解液では、ヒドロキシプロパンスルトンのヒドロキシ基が還元を受けやすいため充電状態で高温保存を行なうと過度に分解し、自己放電を引き起こしたり、負極の抵抗を増加させてしまうため、高温保存後の低温放電特性などの広い温度範囲での電気化学特性を向上させるという課題に対しては、十分な効果を発揮できないのが実情であった。そこで、本発明者らは、上記課題を解決するために鋭意研究を重ね、非水溶媒に電解質塩が溶解されている非水電解液において、非水電解液中に特定の化合物を1種以上含有することで、広い温度範囲での電気化学特性、特にリチウム電池の電気化学特性を改善できることを見出し、本発明を完成した。すなわち、本発明は、下記の1および2を提供するものである。1非水溶媒に電解質塩が溶解されている非水電解液において、下記一般式I~IVで表される環状スルホン酸エステル化合物の少なくとも1種を非水電解液中に含有することを特徴とする非水電解液。式中、Lは少なくとも1つの水素原子がハロゲン原子、炭素数1~4のアルキル基で置換されてもよいメチレン基、またはエチレン基を示し、XはR1、SiR13、P=OOR12、S=O2R1、C=OOR1、C=OR1を示す。R1は少なくとも1つの水素原子がハロゲン原子で置換されてもよい炭素数1~6のアルキル基、炭素数2~6のアルケニル基、炭素数3~6のアルキニル基、炭素数6~12のアリール基を示す。2正極、負極及び非水溶媒に電解質塩が溶解されている非水電解液を備えた蓄電デバイスにおいて、該非水電解液中に前記一般式I~IVで表される環状スルホン酸エステル化合物の少なくとも1種を非水電解液中に含有することを特徴とする蓄電デバイス。3一般式I~IVで表される化合物。本発明によれば、広い温度範囲での電気化学特性、特に高温保存後の低温放電特性を向上できる非水電解液及びそれを用いたリチウム電池等の蓄電デバイスを提供することができる。非水電解液本発明の非水電解液は、非水溶媒に電解質が溶解されている非水電解液において、下記一般式I~IVで表されるエノール構造を有する環状スルホン酸エステル化合物の少なくとも1種を非水電解液中に含有することを特徴とする。式中、Lは少なくとも1つの水素原子がハロゲン原子、炭素数1~4のアルキル基で置換されてもよいメチレン基、またはエチレン基を示し、XはR1、SiR13、P=OOR12、S=O2R1、C=OOR1、C=OR1を示す。R1は少なくとも1つの水素原子がハロゲン原子で置換されてもよい炭素数1~6のアルキル基、炭素数2~6のアルケニル基、炭素数3~6のアルキニル基、炭素数6~12のアリール基を示す。本発明の非水電解液が、広い温度範囲での電気化学特性を大幅に改善できる理由は必ずしも明らかではないが、以下のように推察される。本願発明の一般式I~IVで表される環状スルホン酸エステル化合物は、特定の基、すなわちC=C-OR基、C=C-OSiR3基、C=C-OSO2R基、C=C-OP=OOR2基、C=C-OC=OR基、またはC=C-OC=OOR基などのエノール構造を有している。従って、ヒドロキシプロパンスルトンのようにヒドロキシ基の還元分解により過度に分解して負極の抵抗を増加させない。また、電極上で分解した際に環構造が開環することにより重合して耐熱性の高い被膜を形成するだけでなく、さらに、被膜中にC=C-OR基、C=C-OSiR3基、C=C-OSO2R基、C=C-OP=OOR2基、C=C-OC=OOR、またはC=C-OC=OR基などの置換基が含まれるため、これらの置換基がリチウムイオンの緩やかなトラップサイトとして機能するため、リチウムイオン伝導性が著しく向上し、広い温度範囲での電気化学特性の改善効果が得られるものと考えられる。一般式I~IVで表されるエノール構造を有する環状スルホン酸エステル化合物式中、Lは少なくとも1つの水素原子がハロゲン原子、炭素数1~4のアルキル基で置換されてもよいメチレン基、またはエチレン基を示し、XはR1、SiR13、P=OOR12、S=O2R1、C=OOR1、C=OR1を示す。R1は少なくとも1つの水素原子がハロゲン原子で置換されてもよい炭素数1~6のアルキル基、炭素数2~6のアルケニル基、炭素数3~6のアルキニル基、炭素数6~12のアリール基を示す。一般式I~IVで表されるエノール構造を有する環状スルホン酸エステル化合物においてR1の具体例としては、メチル基、エチル基、n-プロピル基、n-ブチル基、n-ペンチル基、n-ヘキシル基などの直鎖のアルキル基、iso-プロピル基、sec-ブチル基、tert-ブチル基、tert-アミル基などの分枝鎖のアルキル基、シクロプロピル基、シクロブチル基、シクロペンチル基、シクロヘキシル基、などのシクロアルキル基、フルオロメチル基、トリフルオロメチル基、2,2,2-トリフルオロエチル基などの水素原子の一部がフッ素原子で置換されたアルキル基、ビニル基、2-プロペン-1-イル基、2-ブテンー1-イル基、3-ブテン-1-イル基、4-ペンテン-1-イル基、5-ヘキセン-1-イル基などの直鎖のアルケニル基、または2-プロペン-2-イル基、3-ブテン-2-イル基、2-メチル-1-プロペン-1-イル基、2-メチル-2-プロペン-1-イル基、3-ペンテン-2-イル基、2-メチル-3-ブテン-2-イル基、3-メチル-2-ブテン-1-イル基などの分枝鎖のアルケニル基、2-プロピン-1-イル基、2-ブチン-1-イル基、3-ブチン-1-イル基、4-ペンチン-1-イル基、5-ヘキシン-1-イル基などの直鎖のアルキニル基、または3-ブチン-2-イル基、3-ペンチン-2-イル基、2-メチル-3-ブチン-2-イル基などの分枝鎖のアルキニル基、フェニル基、2-メチルフェニル基、3-メチルフェニル基、4-メチルフェニル基、4-tertブチルフェニル基、2,4,6-トリメチルフェニル基、2-フルオロフェニル基、3-フルオロフェニル基、4-フルオロフェニル基、2,4-ジフルオロフェニル基、2,6-ジフルオロフェニル基、3,4-ジフルオロフェニル基、2,4,6-トリフルオロフェニル基、ペンタフルオロフェニル基、2-トリフルオロメチル基、4-トリフルオロメチルフェニル基などのアリール基が好適に挙げられ、中でもメチル基、エチル基、n-プロピル基、n-ブチル基、iso-プロピル基、シクロペンチル基、シクロヘキシル基、2,2,2-トリフルオロエチル基、2-プロペン-1-イル基、2-プロピン-1-イル基、2-ブチン-1-イル基、4-メチルフェニル基、2-フルオロフェニル基、3-フルオロフェニル基、4-フルオロフェニル基、2,4-ジフルオロフェニル基、2,6-ジフルオロフェニル基、ペンタフルオロフェニル基、2-トリフルオロメチルフェニル基、が好ましく、メチル基、エチル基、n-プロピル基、iso-プロピル基、n-ブチル基、ビニル基、2-プロペン-1-イル基、2-プロピン-1-イル基、2-ブチン-1-イル基が更に好ましい。前記一般式I~IVにおいて、Lで表される少なくとも1つの水素原子がハロゲン原子、炭素数1~4のアルキル基で置換されてもよいメチレン基、またはエチレン基としては、メチレン基、エタン-1,1-ジイル基、プロパン-1,1-ジイル基、プロパン-2,2-ジイル基、ブタン-1,1-ジイル基、ブタン-2,2-ジイル基、ペンタン-3,3-ジイル基、ペンタン-2,2-ジイル基、ヘキサン-2,2-ジイル基、ヘキサン-3,3-ジイル基、ヘプタン-4,4-ジイル基、フルオロメチレン基、ジフルオロメチレン基、エチレン基、プロパン-1,2-ジイル基、ブタン-2,3-ジイル基、2-メチル-プロパン-1,2-ジイル基、2-メチル-ブタン-2,3-ジイル基、2,3-ジメチル-ブタン-2,3-ジイル基フルオエオエチレン基、1,1-ジフルオロエチレン基、1,2-ジフルオロエチレン基が好適に挙げられ、中でもプロパン-2,2-ジイル基、ブタン-2,2-ジイル基、ペンタン-3,3-ジイル基、ペンタン-2,2-ジイル基、ヘキサン-2,2-ジイル基、ヘキサン-3,3-ジイル基、ヘプタン-4,4-ジイル基、プロパン-1,2-ジイル基、ブタン-2,3-ジイル基、2-メチル-プロパン-1,2-ジイル基、2-メチル-ブタン-2,3-ジイル基、2,3-ジメチル-ブタン-2,3-ジイル基がより好ましく、プロパン-2,2-ジイル基、ブタン-2,2-ジイル基、ペンタン-3,3-ジイル基、ヘキサン-3,3-ジイル基が更に好ましい。一般式Iで表されるエノール構造を有する環状スルホン酸エステル化合物の具体例としては以下のものが好適に挙げられる。4-メトキシ-5H-1,2-オキサチオール2,2-ジオキシド、5-メチル-4-メトキシ-5H-1,2-オキサチオール2,2-ジオキシド、5,5-ジメチル-4-メトキシ-5H-1,2-オキサチオール2,2-ジオキシド、5-エチル-5-メチル-4-メトキシ-5H-1,2-オキサチオール2,2-ジオキシド、5,5-ジエチル-4-メトキシ-5H-1,2-オキサチオール2,2-ジオキシド、5,5-ブチル-4-メトキシ-5H-1,2-オキサチオール2,2-ジオキシド、5,5-ジメチル-4-エトキシ-5H-1,2-オキサチオール2,2-ジオキシド、5,5-ジメチル-4-プロピルオキシ-5H-1,2-オキサチオール2,2-ジオキシド、5,5-ジメチル-4-iso-プロピルオキシ-5H-1,2-オキサチオール2,2-ジオキシド、5,5-ジメチル-4-トリエチルシリルオキシ-5H-1,2-オキサチオール2,2-ジオキシド、5,5-ジメチル-4-2-プロペン-1-イルオキシ-5H-1,2-オキサチオール2,2-ジオキシド、5,5-ジメチル-4-2-プロピン-1-イルオキシ-5H-1,2-オキサチオール2,2-ジオキシド、5,5-ジメチル-4-フェニルオキシ-5H-1,2-オキサチオール2,2-ジオキシド、5,5-ジメチル-4-4-メチルフェニルオキシ-5H-1,2-オキサチオール2,2-ジオキシド、4-メトキシ-5,6-ジヒドロ-1,2-オキサチイン2,2-ジオキシド、6-メチル-4-メトキシ-5,6-ジヒドロ-1,2-オキサチイン2,2-ジオキシド、5,6-ジメチル-4-メトキシ-5,6-ジヒドロ-1,2-オキサチイン2,2-ジオキシド、6,6-ジメチル-4-メトキシ-5,6-ジヒドロ-1,2-オキサチイン2,2-ジオキシド、4-トリメチルシリルオキシ-5H-1,2-オキサチオール2,2-ジオキシド、5-メチル-4-トリメチルシリルオキシ-5H-1,2-オキサチオール2,2-ジオキシド、5,5-ジメチル-4-トリメチルシリルオキシ-5H-1,2-オキサチオール2,2-ジオキシド、5-エチル-5-メチル-4-トリメチルシリルオキシ-5H-1,2-オキサチオール2,2-ジオキシド、5,5-ジエチル-4-トリメチルシリルオキシ-5H-1,2-オキサチオール2,2-ジオキシド、5,5-ブチル-4-トリメチルシリルオキシ-5H-1,2-オキサチオール2,2-ジオキシド、5,5-ジメチル-4-トリエチルシリルオキシ-5H-1,2-オキサチオール2,2-ジオキシド、5,5-ジメチル-4-トリプロピルシリルオキシ-5H-1,2-オキサチオール2,2-ジオキシド、5,5-ジメチル-4-トリ-iso-プロピルシリルオキシ-5H-1,2-オキサチオール2,2-ジオキシド、5,5-ジメチル-4-トリブチルシリルオキシ-5H-1,2-オキサチオール2,2-ジオキシド、5,5-ジメチル-4-トリフェニルシリルオキシ-5H-1,2-オキサチオール2,2-ジオキシド、5,5-ジメチル-4-トリス4メチルフェニルシリルオキシ-5H-1,2-オキサチオール2,2-ジオキシド、4-トリメチルシリルオキシ-5,6-ジヒドロ-1,2-オキサチイン2,2-ジオキシド、6-メチル-4-トリメチルシリルオキシ-5,6-ジヒドロ-1,2-オキサチイン2,2-ジオキシド、5,6-ジメチル-4-トリメチルシリルオキシ-5,6-ジヒドロ-1,2-オキサチイン2,2-ジオキシド、6,6-ジメチル-4-トリメチルシリルオキシ-5,6-ジヒドロ-1,2-オキサチイン2,2-ジオキシド、2,2-ジオキシド-5H-1,2-オキサチオール-4-イルジエチルホスフェート、5-メチル-2,2-ジオキシド-5H-1,2-オキサチオール-4-イルジエチルホスフェート、5,5-ジメチル-2,2-ジオキシド-5H-1,2-オキサチオール-4-イルジエチルホスフェート、5-エチル-5-メチル-2,2-ジオキシド-5H-1,2-オキサチオール-4-イルジエチルホスフェート、5,5-ジエチル-2,2-ジオキシド-5H-1,2-オキサチオール-4-イルジエチルホスフェート、5,5-ジブチル-2,2-ジオキシド-5H-1,2-オキサチオール-4-イルジエチルホスフェート、5,5-ジメチル-2,2-ジオキシド-5H-1,2-オキサチオール-4-イルジメチルホスフェート、5,5-ジメチル-2,2-ジオキシド-5H-1,2-オキサチオール-4-イルジプロピルホスフェート、5,5-ジメチル-2,2-ジオキシド-5H-1,2-オキサチオール-4-イルジ-iso-プロピルホスフェート、5,5-ジメチル-2,2-ジオキシド-5H-1,2-オキサチオール-4-イルジブチルホスフェート、5,5-ジメチル-2,2-ジオキシド-5H-1,2-オキサチオール-4-イルビス2-プロペン-1-イルホスフェート、5,5-ジメチル-2,2-ジオキシド-5H-1,2-オキサチオール-4-イルビス2-プロピン-1-イルホスフェート、5,5-ジメチル-2,2-ジオキシド-5H-1,2-オキサチオール-4-イルジフェニルホスフェート、5,5-ジメチル-2,2-ジオキシド-5H-1,2-オキサチオール-4-イルビス4-フェニルホスフェート、2,2-ジオキシド-5,6-ジヒドロ-1,2-オキサチイン-4-イルジエチルホスフェート、6-メチル-2,2-ジオキシド-5,6-ジヒドロ-1,2-オキサチイン-4-イルジエチルホスフェート、5,6-ジメチル-2,2-ジオキシド-5,6-ジヒドロ-1,2-オキサチイン-4-イルジエチルホスフェート、6,6-ジメチル-2,2-ジオキシド-5,6-ジヒドロ-1,2-オキサチイン-4-イルジエチルホスフェート、2,2-ジオキシド-5H-1,2-オキサチオール-4-イルメタンスルホネート、5-メチル-2,2-ジオキシド-5H-1,2-オキサチオール-4-イルメタンスルホネート、5,5-ジメチル-2,2-ジオキシド-5H-1,2-オキサチオール-4-イルメタンスルホネート、5-エチル-5-メチル-2,2-ジオキシド-5H-1,2-オキサチオール-4-イルメタンスルホネート、5,5-ジエチル-2,2-ジオキシド-5H-1,2-オキサチオール-4-イルメタンスルホネート、5,5-ジブチル-2,2-ジオキシド-5H-1,2-オキサチオール-4-イルメタンスルホネート、5,5-ジメチル-2,2-ジオキシド-5H-1,2-オキサチオール-4-イルエタンスルホネート、5,5-ジメチル-2,2-ジオキシド-5H-1,2-オキサチオール-4-イルプロパン-1-スルホネート、5,5-ジメチル-2,2-ジオキシド-5H-1,2-オキサチオール-4-イルプロパン-2-スルホネート、5,5-ジメチル-2,2-ジオキシド-5H-1,2-オキサチオール-4-イルブタン-1-スルホネート、5,5-ジメチル-2,2-ジオキシド-5H-1,2-オキサチオール-4-イル4メチルフェニルスルホネート、2,2-ジオキシド-5,6-ジヒドロ-1,2-オキサチイン-4-イルメタンスルホネート、6-メチル-2,2-ジオキシド-5,6-ジヒドロ-1,2-オキサチイン-4-イルメタンスルホネート、5,6-ジメチル-2,2-ジオキシド-5,6-ジヒドロ-1,2-オキサチイン-4-イルメタンスルホネート、6,6-ジメチル-2,2-ジオキシド-5,6-ジヒドロ-1,2-オキサチイン-4-イルメタンスルホネート、メチル2,2-ジオキシド-5H-1,2-オキサチオール-4-イルカーボネート、メチル5-メチル-2,2-ジオキシド-5H-1,2-オキサチオール-4-イルカーボネート、メチル5,5-ジメチル-2,2-ジオキシド-5H-1,2-オキサチオール-4-イルカーボネート、メチル5-エチル-5-メチル-2,2-ジオキシド-5H-1,2-オキサチオール-4-イルカーボネート、メチル5,5-ジエチル-2,2-ジオキシド-5H-1,2-オキサチオール-4-イルカーボネート、メチル5,5-ブチル-2,2-ジオキシド-5H-1,2-オキサチオール-4-イルカーボネート、エチル5,5-ジメチル-2,2-ジオキシド-5H-1,2-オキサチオール-4-イルカーボネート、プロピル5,5-ジメチル-2,2-ジオキシド-5H-1,2-オキサチオール-4-イルカーボネート、ブチル5,5-ジメチル-2,2-ジオキシド-5H-1,2-オキサチオール-4-イルカーボネート、ビニル5,5-ジメチル-2,2-ジオキシド-5H-1,2-オキサチオール-4-イルカーボネート、2-プロペン-1-イル5,5-ジメチル-2,2-ジオキシド-5H-1,2-オキサチオール-4-イルカーボネート、2-プロピン-1-イル5,5-ジメチル-2,2-ジオキシド-5H-1,2-オキサチオール-4-イルカーボネート、フェニル5,5-ジメチル-2,2-ジオキシド-5H-1,2-オキサチオール-4-イルカーボネート、4-フェニル5,5-ジメチル-2,2-ジオキシド-5H-1,2-オキサチオール-4-イルカーボネート、メチル2,2-ジオキシド-5,6-ジヒドロ-1,2-オキサチイン-4-イルカーボネート、メチル6-メチル-2,2-ジオキシド-5,6-ジヒドロ-1,2-オキサチイン-4-イルカーボネート、メチル5,6-ジメチル-2,2-ジオキシド-5,6-ジヒドロ-1,2-オキサチイン-4-イルカーボネート、メチル6,6-ジメチル-2,2-ジオキシド-5,6-ジヒドロ-1,2-オキサチイン-4-イルカーボネート、2,2-ジオキシド-5H-1,2-オキサチオール-4-イルアセテート、5メチル-2,2-ジオキシド-5H-1,2-オキサチオール-4-イルアセテート、5,5-ジメチル-2,2-ジオキシド-5H-1,2-オキサチオール-4-イルアセテート、5-エチル-5-メチル-2,2-ジオキシド-5H-1,2-オキサチオール-4-イルアセテート、5,5-ジエチル-2,2-ジオキシド-5H-1,2-オキサチオール-4-イルアセテート、5,5-ブチル-2,2-ジオキシド-5H-1,2-オキサチオール-4-イルアセテート、5,5-ジメチル-2,2-ジオキシド-5H-1,2-オキサチオール-4-イルプロピオネート、5,5-ジメチル-2,2-ジオキシド-5H-1,2-オキサチオール-4-イルブチレート、5,5-ジメチル-2,2-ジオキシド-5H-1,2-オキサチオール-4-イル3-メチルブタノエート、5,5-ジメチル-2,2-ジオキシド-5H-1,2-オキサチオール-4-イルアクリレート、5,5-ジメチル-2,2-ジオキシド-5H-1,2-オキサチオール-4-イルメタクリレート、5,5-ジメチル-2,2-ジオキシド-5H-1,2-オキサチオール-4-イルベンゾエート、5,5-ジメチル-2,2-ジオキシド-5H-1,2-オキサチオール-4-イル4-メチルベンゾエート、2,2-ジオキシド-5,6-ジヒドロ-1,2-オキサチイン-4-イルアセテート、6-メチル-2,2-ジオキシド-5,6-ジヒドロ-1,2-オキサチイン-4-イルアセテート5,6-ジメチル-2,2-ジオキシド-5,6-ジヒドロ-1,2-オキサチイン-4-イルアセテート6,6-ジメチル-2,2-ジオキシド-5,6-ジヒドロ-1,2-オキサチイン-4-イルアセテートが好適に挙げられる。一般式IIで表されるエノール構造を有する環状スルホン酸エステル化合物としては、以下のものが好適に挙げられる。3-メトキシ-5H-1,2-オキサチオール2,2-ジオキシド、5,5-ジメチル-3-メトキシ-5H-1,2-オキサチオール2,2-ジオキシド、3-トリメチルシリルオキシ-5H-1,2-オキサチオール2,2-ジオキシド、5,5-ジメチル-3-トリメチルシリルオキシ-5H-1,2-オキサチオール2,2-ジオキシド、2,2-ジオキシド-5H-1,2-オキサチオール-3-イルジエチルホスフェート、5,5-ジメチル-2,2-ジオキシド-5H-1,2-オキサチオール-3-イルジエチルホスフェート、2,2-ジオキシド-5H-1,2-オキサチオール-3-イルメタンスルホネート、5,5-ジメチル-2,2-ジオキシド-5H-1,2-オキサチオール-3-イルメタンスルホネート、メチル2,2-ジオキシド-5H-1,2-オキサチオール-3-イルカーボネート、メチル5,5-ジメチル-2,2-ジオキシド-5H-1,2-オキサチオール-3-イルカーボネート、2,2-ジオキシド-5H-1,2-オキサチオール-3-イルアセテート、5,5-ジメチル-2,2-ジオキシド-5H-1,2-オキサチオール-3-イルアセテートが好適に挙げられる。一般式IIIで表されるエノール構造を有する環状スルホン酸エステル化合物としては、以下のものが好適に挙げられる。4-メトキシ-3H-1,2-オキサチオール2,2-ジオキシド、5,5-ジメチル-4-メトキシ-3H-1,2-オキサチオール2,2-ジオキシド、4-トリメチルシリルオキシ-3H-1,2-オキサチオール2,2-ジオキシド、5,5-ジメチル-4-トリメチルシリルオキシ-3H-1,2-オキサチオール2,2-ジオキシド、2,2-ジオキシド-3H-1,2-オキサチオール-4-イルジエチルホスフェート、5,5-ジメチル-2,2-ジオキシド-3H-1,2-オキサチオール-4-イルジエチルホスフェート、2,2-ジオキシド-3H-1,2-オキサチオール-4-イルメタンスルホネート、5,5-ジメチル-2,2-ジオキシド-3H-1,2-オキサチオール-4-イルメタンスルホネート、メチル2,2-ジオキシド-3H-1,2-オキサチオール-4-イルカーボネート、メチル5,5-ジメチル-2,2-ジオキシド-3H-1,2-オキサチオール-4-イルカーボネート、2,2-ジオキシド-3H-1,2-オキサチオール-4-イルアセテート、5,5-ジメチル-2,2-ジオキシド-3H-1,2-オキサチオール-4-イルアセテートが好適に挙げられる。一般式IVで表されるエノール構造を有する環状スルホン酸エステル化合物としては、以下のものが好適に挙げられる。5-メトキシ-3H-1,2-オキサチオール2,2-ジオキシド、5,5-ジメチル-5-メトキシ-3H-1,2-オキサチオール2,2-ジオキシド、5-トリメチルシリルオキシ-3H-1,2-オキサチオール2,2-ジオキシド、5,5-ジメチル-5-トリメチルシリルオキシ-3H-1,2-オキサチオール2,2-ジオキシド、2,2-ジオキシド-3H-1,2-オキサチオール-5-イルジエチルホスフェート、5,5-ジメチル-2,2-ジオキシド-3H-1,2-オキサチオール-5-イルジエチルホスフェート、2,2-ジオキシド-3H-1,2-オキサチオール-5-イルメタンスルホネート、5,5-ジメチル-2,2-ジオキシド-3H-1,2-オキサチオール-5-イルメタンスルホネート、メチル2,2-ジオキシド-3H-1,2-オキサチオール-5-イルカーボネート、メチル5,5-ジメチル-2,2-ジオキシド-3H-1,2-オキサチオール-5-イルカーボネート、2,2-ジオキシド-3H-1,2-オキサチオール-5-イルアセテート、5,5-ジメチル-2,2-ジオキシド-3H-1,2-オキサチオール-5-イルアセテートが好適に挙げられる。一般式I~IVで表されるエノール構造を有する環状スルホン酸エステル化合物の中でも、一般式IIIIがより好ましく、更に一般式Iで表される化合物が特に好ましい。これらの中でも、5,5-ジメチル-4-2-プロペン-1-イルオキシ-5H-1,2-オキサチオール2,2-ジオキシド、5,5-ジメチル-4-2-プロピン-1-イルオキシ-5H-1,2-オキサチオール2,2-ジオキシド、5,5-ジメチル-4-フェニルオキシ-5H-1,2-オキサチオール2,2-ジオキシド、5,5-ジメチル-4-4-メチルフェニルオキシ-5H-1,2-オキサチオール2,2-ジオキシド、5,5-ジメチル-4-トリメチルシリルオキシ-5H-1,2-オキサチオール2,2-ジオキシド、5,5-ジメチル-4-トリエチルシリルオキシ-5H-1,2-オキサチオール2,2-ジオキシド、5,5-ジメチル-4-トリプロピルシリルオキシ-5H-1,2-オキサチオール2,2-ジオキシド、5,5-ジメチル-4-トリ-iso-プロピルシリルオキシ-5H-1,2-オキサチオール2,2-ジオキシド、5,5-ジメチル-4-トリブチルシリルオキシ-5H-1,2-オキサチオール2,2-ジオキシド、5,5-ジメチル-4-トリフェニルシリルオキシ-5H-1,2-オキサチオール2,2-ジオキシド、5,5-ジメチル-4-トリス4メチルフェニルシリルオキシ-5H-1,2-オキサチオール2,2-ジオキシド、5,5-ジメチル-2,2-ジオキシド-5H-1,2-オキサチオール-4-イルジエチルホスフェート、5,5-ジメチル-2,2-ジオキシド-5H-1,2-オキサチオール-4-イルジメチルホスフェート、5,5-ジメチル-2,2-ジオキシド-5H-1,2-オキサチオール-4-イルジプロピルホスフェート、5,5-ジメチル-2,2-ジオキシド-5H-1,2-オキサチオール-4-イルジ-iso-プロピルホスフェート、5,5-ジメチル-2,2-ジオキシド-5H-1,2-オキサチオール-4-イルジブチルホスフェート、5,5-ジメチル-2,2-ジオキシド-5H-1,2-オキサチオール-4-イルビス2-プロペン-1-イルホスフェート、5,5-ジメチル-2,2-ジオキシド-5H-1,2-オキサチオール-4-イルビス2-プロピン-1-イルホスフェート、5,5-ジメチル-2,2-ジオキシド-5H-1,2-オキサチオール-4-イルジフェニルホスフェート、5,5-ジメチル-2,2-ジオキシド-5H-1,2-オキサチオール-4-イルビス4-フェニルホスフェート、5,5-ジメチル-2,2-ジオキシド-5H-1,2-オキサチオール-4-イルメタンスルホネート、5,5-ジメチル-2,2-ジオキシド-5H-1,2-オキサチオール-4-イルエタンスルホネート、5,5-ジメチル-2,2-ジオキシド-5H-1,2-オキサチオール-4-イルプロパン-1-スルホネート、5,5-ジメチル-2,2-ジオキシド-5H-1,2-オキサチオール-4-イルプロパン-2-スルホネート、5,5-ジメチル-2,2-ジオキシド-5H-1,2-オキサチオール-4-イルブタン-1-スルホネート、5,5-ジメチル-2,2-ジオキシド-5H-1,2-オキサチオール-4-イル4メチルフェニルスルホネート、メチル5,5-ジメチル-2,2-ジオキシド-5H-1,2-オキサチオール-4-イルカーボネート、エチル5,5-ジメチル-2,2-ジオキシド-5H-1,2-オキサチオール-4-イルカーボネート、プロピル5,5-ジメチル-2,2-ジオキシド-5H-1,2-オキサチオール-4-イルカーボネート、ブチル5,5-ジメチル-2,2-ジオキシド-5H-1,2-オキサチオール-4-イルカーボネート、ビニル5,5-ジメチル-2,2-ジオキシド-5H-1,2-オキサチオール-4-イルカーボネート、2-プロペン-1-イル5,5-ジメチル-2,2-ジオキシド-5H-1,2-オキサチオール-4-イルカーボネート、2-プロピン-1-イル5,5-ジメチル-2,2-ジオキシド-5H-1,2-オキサチオール-4-イルカーボネート、フェニル5,5-ジメチル-2,2-ジオキシド-5H-1,2-オキサチオール-4-イルカーボネート、4-フェニル5,5-ジメチル-2,2-ジオキシド-5H-1,2-オキサチオール-4-イルカーボネート、5,5-ジメチル-2,2-ジオキシド-5H-1,2-オキサチオール-4-イルアセテート、5,5-ジメチル-2,2-ジオキシド-5H-1,2-オキサチオール-4-イルプロピオネート、5,5-ジメチル-2,2-ジオキシド-5H-1,2-オキサチオール-4-イルブチレート、5,5-ジメチル-2,2-ジオキシド-5H-1,2-オキサチオール-4-イル3-メチルブタノエート、5,5-ジメチル-2,2-ジオキシド-5H-1,2-オキサチオール-4-イルア5,5-ジメチル-2,2-ジオキシド-5H-1,2-オキサチオール-4-イルメタクリレート、5,5-ジメチル-2,2-ジオキシド-5H-1,2-オキサチオール-4-イルベンゾエート、5,5-ジメチル-2,2-ジオキシド-5H-1,2-オキサチオール-4-イル4-メチルベンゾエートが特に好ましい。上記の化合物の範囲の場合に、広い温度範囲での電気化学特性を大幅に改善できるので好ましい。本発明の非水電解液において、非水電解液中に含有される一般式I~IVで表されるエステル化合物の含有量は、非水電解液中に0.001~10質量が好ましい。該含有量が10質量以下であれば、電極上に過度に被膜が形成され低温特性が低下するおそれが少なく、また0.001質量以上であれば被膜の形成が十分であり、高温充電保存特性の改善効果が高まる。該含有量は、非水電解液中に0.05質量以上が好ましく、0.1質量以上がより好ましく、0.3質量以上が更に好ましく、その上限は、7質量以下が好ましく、5質量以下がより好ましく、3質量以下が更に好ましい。本発明の非水電解液において、前記一般式I~IVで表される化合物を以下に述べる非水溶媒、電解質塩、更にその他の添加剤を組み合わせることにより、広い温度範囲での電気化学特性が相乗的に向上するという特異な効果を発現する。非水溶媒本発明の非水電解液に使用される非水溶媒としては、環状カーボネート、鎖状エステル、ラクトン、エーテル、アミドが挙げられ、環状カーボネートのみ、又は環状カーボネートと鎖状エステルの両方が含まれることが好ましい。なお、鎖状エステルなる用語は、鎖状カーボネートおよび鎖状カルボン酸エステルを含む概念として用いる。環状カーボネートとしては、エチレンカーボネートEC、プロピレンカーボネートPC、1,2-ブチレンカーボネート、2,3-ブチレンカーボネート、4-フルオロ-1,3-ジオキソラン-2-オンFEC、トランス又はシス-4,5-ジフルオロ-1,3-ジオキソラン-2-オン以下、両者を総称してDFECという、ビニレンカーボネートVC、ビニルエチレンカーボネートVEC等が挙げられる。これらの中でも、炭素-炭素二重結合又はフッ素原子を有する環状カーボネートのうち少なくとも1種を使用すると高温充電保存後の低温放電特性が一段と向上するので好ましく、炭素-炭素二重結合を含む環状カーボネートとフッ素原子を有する環状カーボネートを両方含むことがより好ましい。炭素-炭素二重結合を有する環状カーボネートとしては、VC、VECが更に好ましく、フッ素原子を有する環状カーボネートとしては、FEC、DFECが更に好ましい。炭素-炭素二重結合を有する環状カーボネートの含有量は、非水溶媒の総体積に対して、好ましくは0.07体積以上、より好ましくは0.2体積以上、更に好ましくは0.7体積以上、また、上限としては、好ましくは7体積以下、より好ましくは4体積以下、更に好ましくは2.5体積以下含むと、低温でのLiイオン透過性を損なうことなく一段と高温充電保存時の被膜の安定性を増すことができるので好ましい。フッ素原子を有する環状カーボネートの含有量は、非水溶媒の総体積に対して好ましくは0.07体積以上、より好ましくは4体積以上、更に好ましくは7体積以上、また、上限としては、好ましくは35体積以下、より好ましくは25体積以下、更に好ましくは15体積以下含むと、低温でのLiイオン透過性を損なうことなく一段と高温充電保存時の被膜の安定性を増すことができるので好ましい。また、非水溶媒がエチレンカーボネート及び/又はプロピレンカーボネートを含むと電極上に形成される被膜の抵抗が小さくなるので好ましく、エチレンカーボネート及び/又はプロピレンカーボネートの含有量は、非水溶媒の総体積に対し、好ましくは3体積以上、より好ましくは5体積以上、更に好ましくは7体積以上、また、上限としては、好ましくは45体積以下、より好ましくは40体積以下、更に好ましくは30体積以下である。これらの溶媒は1種類で使用してもよく、また2種類以上を組み合わせて使用した場合は、広い温度範囲での電気化学特性が更に向上するので好ましく、3種類以上が特に好ましい。これらの環状カーボネートの好適な組合せとしては、ECとPC、ECとVC、PCとVC、VCとFEC、ECとFEC、PCとFEC、FECとDFEC、ECとDFEC、PCとDFEC、VCとDFEC、VECとDFEC、ECとPCとVC、ECとPCとFEC、ECとVCとFEC、ECとVCとVEC、PCとVCとFEC、ECとVCとDFEC、PCとVCとDFEC、ECとPCとVCとFEC、ECとPCとVCとDFEC等が好ましい。前記の組合せのうち、ECとVC、ECとFEC、PCとFEC、ECとPCとVC、ECとPCとFEC、ECとVCとFEC、PCとVCとFEC、ECとPCとVCとFEC等の組合せがより好ましい。鎖状エステルとしては、メチルエチルカーボネートMEC、メチルプロピルカーボネートMPC、メチルイソプロピルカーボネートMIPC、メチルブチルカーボネート、エチルプロピルカーボネート等の非対称鎖状カーボネート、ジメチルカーボネートDMC、ジエチルカーボネートDEC、ジプロピルカーボネート、ジブチルカーボネート等の対称鎖状カーボネート、ピバリン酸メチル、ピバリン酸エチル、ピバリン酸プロピル等のピバリン酸エステル、プロピオン酸メチル、プロピオン酸エチル、酢酸メチル、酢酸エチル等の鎖状カルボン酸エステルが好適に挙げられる。鎖状エステルの含有量は、特に制限されないが、非水溶媒の総体積に対して、60~90体積の範囲で用いるのが好ましい。該含有量が60体積以上であれば非水電解液の粘度を下げる効果が十分に得られ、90体積以下であれば非水電解液の電気伝導度が十分に高まり、広い温度範囲での電気化学特性が向上するので上記範囲であることが好ましい。前記鎖状エステルの中でも、ジメチルカーボネート、メチルエチルカーボネート、メチルプロピルカーボネート、メチルイソプロピルカーボネート、メチルブチルカーボネート、プロピオン酸メチル、酢酸メチルおよび酢酸エチルから選ばれるメチル基を有する鎖状エステルが好ましく、特にメチル基を有する鎖状カーボネートが好ましい。また、鎖状カーボネートを用いる場合には、2種以上を用いることが好ましい。さらに対称鎖状カーボネートと非対称鎖状カーボネートの両方が含まれるとより好ましく、対称鎖状カーボネートの含有量が非対称鎖状カーボネートより多く含まれると更に好ましい。鎖状カーボネート中に対称鎖状カーボネートが占める体積の割合は、51体積以上が好ましく、55体積以上がより好ましい。上限としては、95体積以下がより好ましく、85体積以下であると更に好ましい。対称鎖状カーボネートにジメチルカーボネートが含まれると特に好ましい。また、非対称鎖状カーボネートはメチル基を有するとより好ましく、メチルエチルカーボネートが特に好ましい。上記の場合に一段と広い温度範囲での電気化学特性が向上するので好ましい。環状カーボネートと鎖状エステルの割合は、広い温度範囲での電気化学特性向上の観点から、環状カーボネート:鎖状エステルが10:90~45:55が好ましく、15:85~40:60がより好ましく、20:80~35:65が特に好ましい。その他の非水溶媒としては、テトラヒドロフラン、2-メチルテトラヒドロフラン、1,3-ジオキソラン、1,3-ジオキサン、1,4-ジオキサン等の環状エーテル、1,2-ジメトキシエタン、1,2-ジエトキシエタン、1,2-ジブトキシエタン等の鎖状エーテル、ジメチルホルムアミド等のアミド、スルホラン等のスルホン、γ-ブチロラクトン、γ-バレロラクトン、α-アンゲリカラクトン等のラクトン等が好適に挙げられる。上記の非水溶媒は通常、適切な物性を達成するために、混合して使用される。その組合せは、例えば、環状カーボネートと鎖状カーボネートとの組合せ、環状カーボネートと鎖状カルボン酸エステルとの組合せ、環状カーボネートと鎖状カーボネートとラクトンとの組合せ、環状カーボネートと鎖状カーボネートとエーテルとの組合せ、環状カーボネートと鎖状カーボネートと鎖状カルボン酸エステルとの組み合わせ等が好適に挙げられる。一段と広い温度範囲での電気化学特性を向上させる目的で、非水電解液中にさらにその他の添加剤を加えることが好ましい。その他の添加剤の具体例としてはリン酸トリメチル、リン酸トリブチル、及びリン酸トリオクチル等アセトニトリル、プロピオニトリル、スクシノニトリル、グルタロニトリル、アジポニトリル、及びピメロニトリル等のニトリル、テトラメチレンジイソシアネート、ヘキサメチレンジイソシアネート、オクタメチレンジイソシアネート等のイソシアネート、1,3-プロパンスルトン、1,3-ブタンスルトン、2,4-ブタンスルトン、1,4-ブタンスルトン等のスルトン化合物、エチレンサルファイト、ヘキサヒドロベンゾ[1,3,2]ジオキサチオラン-2-オキシド1,2-シクロヘキサンジオールサイクリックサルファイトともいう、5-ビニル-ヘキサヒドロ1,3,2-ベンゾジオキサチオール-2-オキシド等の環状サルファイト化合物、メタンスルホン酸2-プロピニル、メチレンメタンジスルホネート等のスルホン酸エステル化合物、ジビニルスルホン、1,2-ビスビニルスルホニルエタン、ビス2-ビニルスルホニルエチルエーテル等のビニルスルホン化合物等から選ばれるS=O結合含有化合物、無水酢酸、無水プロピオン酸等の鎖状のカルボン酸無水物、無水コハク酸、無水マレイン酸、無水グルタル酸、無水イタコン酸、3-スルホ-プロピオン酸無水物等の環状酸無水物、メトキシペンタフルオロシクロトリホスファゼン、エトキシペンタフルオロシクロトリホスファゼン、フェノキシペンタフルオロシクロトリホスファゼン、エトキシヘプタフルオロシクロテトラホスファゼンなどの環状ホスファゼン化合物、シクロヘキシルベンゼン、フルオロシクロヘキシルベンゼン化合物1-フルオロ-2-シクロヘキシルベンゼン、1-フルオロ-3-シクロヘキシルベンゼン、1-フルオロ-4-シクロヘキシルベンゼン、tert-ブチルベンゼン、tert-アミルベンゼン、1-フルオロ-4-tert-ブチルベンゼン等の分枝アルキル基を有する芳香族化合物や、ビフェニル、ターフェニルo-、m-、p-体、ジフェニルエーテル、フルオロベンゼン、ジフルオロベンゼンo-、m-、p-体、アニソール、2,4-ジフルオロアニソール、ターフェニルの部分水素化物1,2-ジシクロヘキシルベンゼン、2-フェニルビシクロヘキシル、1,2-ジフェニルシクロヘキサン、o-シクロヘキシルビフェニル等の芳香族化合物が好適に挙げられる。電解質塩本発明に使用される電解質塩としては、下記のリチウム塩、オニウム塩が好適に挙げられる。リチウム塩リチウム塩としては、LiPF6、LiPO2F2、Li2PO3F、LiBF4、LiClO4等の無機リチウム塩、LiNSO2CF32、LiNSO2C2F52、LiCF3SO3、LiCSO2CF33、LiPF4CF32、LiPF3C2F53、LiPF3CF33、LiPF3iso-C3F73、LiPF5iso-C3F7等の鎖状のフッ化アルキル基を含有するリチウム塩や、CF22SO22NLi、CF23SO22NLi等の環状のフッ化アルキレン鎖を有するリチウム塩、ビス[オキサレート-O,O’]ホウ酸リチウムやジフルオロ[オキサレート-O,O’]ホウ酸リチウム等のオキサレート錯体をアニオンとするリチウム塩が好適に挙げられ、これらの一種または二種以上を混合して使用することができる。これらの中でも、LiPF6、LiPO2F2、Li2PO3F、LiBF4、LiNSO2CF32およびLiNSO2C2F52から選ばれる少なくとも1種が好ましく、LiPF6、LiPO2F2、LiBF4およびLiNSO2CF32から選ばれる少なくとも1種が更に好ましい。リチウム塩の濃度は、前記の非水溶媒に対して、通常0.3M以上が好ましく、0.7M以上がより好ましく、1.1M以上が更に好ましい。またその上限は、2.5M以下が好ましく、2.0M以下がより好ましく、1.6M以下が更に好ましい。また、これらのリチウム塩の好適な組み合わせとしては、LiPF6を含み、更にLiPO2F2、LiBF4およびLiNSO2CF32から選ばれる少なくとも1種のリチウム塩が非水電解液中に含まれている場合が好ましく、LiPF6以外のリチウム塩が非水溶媒中に占める割合は、0.001M以上であると、高温での電気化学特性の向上効果発揮されやすく、0.005M以下であると高温での電気化学特性の向上効果が低下する懸念が少ないので好ましい。好ましくは0.01M以上、特に好ましくは0.03M以上、最も好ましくは0.04M以上である。その上限は、好ましくは0.4M以下、特に好ましくは0.2M以下である。オニウム塩また、オニウム塩としては、下記に示すオニウムカチオンとアニオンを組み合わせた各種塩が好適に挙げられる。オニウムカチオンの具体例としては、テトラメチルアンモニウムカチオン、エチルトリメチルアンモニウムカチオン、ジエチルジメチルアンモニウムカチオン、トリエチルメチルアンモニウムカチオン、テトラエチルアンモニウムカチオン、N,N-ジメチルピロリジニウムカチオン、N-エチル-N-メチルピロリジニウムカチオン、N,N-ジエチルピロリジニウムカチオン、スピロ-N,N-ビピロリジニウムカチオン、N,N-ジメチルイミダゾリニウムカチオン、N-エチル-N-メチルイミダゾリニウムカチオン、N,N-ジエチルイミダゾリニウムカチオン、N,N-ジメチルイミダゾリウムカチオン、N-エチル-N-メチルイミダゾリウムカチオン、N,N-ジエチルイミダゾリウムカチオン等が好適に挙げられる。アニオンの具体例としては、PF6アニオン、BF4アニオン、ClO4アニオン、AsF6アニオン、CF3SO3アニオン、NCF3SO22アニオン、NC2F5SO22アニオン、等が好適に挙げられる。これらの電解質塩は、1種単独で又は2種以上を組み合わせて使用することができる。非水電解液の製造本発明の非水電解液は、例えば、前記の非水溶媒を混合し、これに前記の電解質塩及び該非水電解液に対して前記一般式I~IVで表される化合物を添加することにより得ることができる。この際、用いる非水溶媒及び非水電解液に加える化合物は、生産性を著しく低下させない範囲内で、予め精製して、不純物が極力少ないものを用いることが好ましい。本発明の非水電解液は、下記の第1~第4の蓄電デバイスに使用することができ、非水電解質として、液体状のものだけでなくゲル化されているものも使用し得る。更に本発明の非水電解液は固体高分子電解質用としても使用できる。中でも電解質塩にリチウム塩を使用する第1の蓄電デバイス用即ち、リチウム電池用または第4の蓄電デバイス用即ち、リチウムイオンキャパシタ用として用いることが好ましく、リチウム電池用として用いることが更に好ましく、リチウム二次電池用として用いることが最も適している。第1の蓄電デバイスリチウム電池本発明のリチウム電池は、リチウム一次電池及びリチウム二次電池を総称する。また、本明細書において、リチウム二次電池という用語は、いわゆるリチウムイオン二次電池も含む概念として用いる。本発明のリチウム電池は、正極、負極及び非水溶媒に電解質塩が溶解されている前記非水電解液からなる。非水電解液以外の正極、負極等の構成部材は特に制限なく使用できる。例えば、リチウム二次電池用正極活物質としては、コバルト、マンガン、およびニッケルから1種以上を含有するリチウムとの複合金属酸化物が使用される。これらの正極活物質は、1種単独または2種以上を組み合わせて用いることができる。このようなリチウム複合金属酸化物としては、例えば、LiCoO2、LiMn2O4、LiNiO2、LiCo1-xNixO20.01<x<1、LiCo1/3Ni1/3Mn1/3O2、LiNi1/2Mn3/2O4、LiCo0.98Mg0.02O2等が挙げられる。また、LiCoO2とLiMn2O4、LiCoO2とLiNiO2、LiMn2O4とLiNiO2のように併用してもよい。また、過充電時の安全性やサイクル特性を向上したり、4.3V以上の充電電位での使用を可能にするために、リチウム複合金属酸化物の一部は他元素で置換してもよい。例えば、コバルト、マンガン、ニッケルの一部をSn、Mg、Fe、Ti、Al、Zr、Cr、V、Ga、Zn、Cu、Bi、Mo、La等の少なくとも1種以上の元素で置換したり、Oの一部をSやFで置換したり、またはこれらの他元素を含有する化合物を被覆することもできる。これらの中では、LiCoO2、LiMn2O4、LiNiO2のような満充電状態における正極の充電電位がLi基準で4.3V以上で使用可能なリチウム複合金属酸化物が好ましく、LiCo1-xMxO2但し、MはSn、Mg、Fe、Ti、Al、Zr、Cr、V、Ga、Zn、Cuから選ばれる少なくとも1種類以上の元素、0.001≦x≦0.05、LiCo1/3Ni1/3Mn1/3O2、LiNi1/2Mn3/2O4、Li2MnO3とLiMO2Mは、Co、Ni、Mn、Feなどの遷移金属との固溶体のような4.4V以上で使用可能なリチウム複合金属酸化物がより好ましい。高充電電圧で動作するリチウム複合金属酸化物を使用すると、充電時における電解液との反応により特に広い温度範囲での電気化学特性が低下しやすいが、本発明に係るリチウム二次電池ではこれらの電気化学特性の低下を抑制することができる。特にMnを含む正極の場合に正極からのMnイオンの溶出に伴い電池の抵抗が増加しやすい傾向にあるため、広い温度範囲での電気化学特性が低下しやすい傾向にあるが、本発明に係るリチウム二次電池ではこれらの電気化学特性の低下を抑制することができるので好ましい。更に、正極活物質として、リチウム含有オリビン型リン酸塩を用いることもできる。特に鉄、コバルト、ニッケルおよびマンガンから選ばれる少なくとも1種以上含むリチウム含有オリビン型リン酸塩が好ましい。その具体例としては、LiFePO4、LiCoPO4、LiNiPO4、LiMnPO4等が挙げられる。これらのリチウム含有オリビン型リン酸塩の一部は他元素で置換してもよく、鉄、コバルト、ニッケル、マンガンの一部をCo、Mn、Ni、Mg、Al、B、Ti、V、Nb、Cu、Zn、Mo、Ca、Sr、W及びZr等から選ばれる1種以上の元素で置換したり、またはこれらの他元素を含有する化合物や炭素材料で被覆することもできる。これらの中では、LiFePO4またはLiMnPO4が好ましい。また、リチウム含有オリビン型リン酸塩は、例えば前記の正極活物質と混合して用いることもできる。また、リチウム一次電池用正極としては、CuO、Cu2O、Ag2O、Ag2CrO4、CuS、CuSO4、TiO2、TiS2、SiO2、SnO、V2O5、V6O12、VOx、Nb2O5、Bi2O3、Bi2Pb2O5,Sb2O3、CrO3、Cr2O3、MoO3、WO3、SeO2、MnO2、Mn2O3、Fe2O3、FeO、Fe3O4、Ni2O3、NiO、CoO3、CoOなどの、一種もしくは二種以上の金属元素の酸化物あるいはカルコゲン化合物、SO2、SOCl2などの硫黄化合物、一般式CFxnで表されるフッ化炭素フッ化黒鉛などが挙げられる。中でも、MnO2、V2O5、フッ化黒鉛などが好ましい。正極の導電剤は、化学変化を起こさない電子伝導材料であれば特に制限はない。例えば、天然黒鉛鱗片状黒鉛等、人造黒鉛等のグラファイト、アセチレンブラック、ケッチェンブラック、チャンネルブラック、ファーネスブラック、ランプブラック、サーマルブラック等のカーボンブラック等が挙げられる。また、グラファイトとカーボンブラックを適宜混合して用いてもよい。導電剤の正極合剤への添加量は、1~10質量が好ましく、特に2~5質量が好ましい。正極は、前記の正極活物質をアセチレンブラック、カーボンブラック等の導電剤、及びポリテトラフルオロエチレンPTFE、ポリフッ化ビニリデンPVDF、スチレンとブタジエンの共重合体SBR、アクリロニトリルとブタジエンの共重合体NBR、カルボキシメチルセルロースCMC、エチレンプロピレンジエンターポリマー等の結着剤と混合し、これに1-メチル-2-ピロリドン等の高沸点溶剤を加えて混練して正極合剤とした後、この正極合剤を集電体のアルミニウム箔やステンレス製のラス板等に塗布して、乾燥、加圧成型した後、50°C~250°C程度の温度で2時間程度真空下で加熱処理することにより作製することができる。正極の集電体を除く部分の密度は、通常は1.5g/cm3以上であり、電池の容量をさらに高めるため、好ましくは2g/cm3以上であり、より好ましくは、3g/cm3以上であり、更に好ましくは、3.6g/cm3以上である。なお、上限としては、4g/cm3以下が好ましい。リチウム二次電池用負極活物質としては、リチウム金属やリチウム合金、及びリチウムを吸蔵及び放出することが可能な炭素材料易黒鉛化炭素や、002面の面間隔が0.37nm以上の難黒鉛化炭素や、002面の面間隔が0.34nm以下の黒鉛など、スズ単体、スズ化合物、ケイ素単体、ケイ素化合物、Li4Ti5O12などのチタン酸リチウム化合物等を1種単独又は2種以上を組み合わせて用いることができる。これらの中では、リチウムイオンの吸蔵及び放出能力において、人造黒鉛や天然黒鉛等の高結晶性の炭素材料を使用することが更に好ましく、格子面002の面間隔d002が0.340nmナノメータ以下、特に0.335~0.337nmである黒鉛型結晶構造を有する炭素材料を使用することが特に好ましい。複数の扁平状の黒鉛質微粒子が互いに非平行に集合或いは結合した塊状構造を有する人造黒鉛粒子や、例えば鱗片状天然黒鉛粒子に圧縮力、摩擦力、剪断力等の機械的作用を繰り返し与え、球形化処理を施した黒鉛粒子を用いることにより、負極の集電体を除く部分の密度を1.5g/cm3以上の密度に加圧成形したときの負極シートのX線回折測定から得られる黒鉛結晶の110面のピーク強度I110と004面のピーク強度I004の比I110/I004が0.01以上となると一段と広い温度範囲での電気化学特性が向上するので好ましく、0.05以上となることがより好ましく、0.1以上となることが更に好ましい。また、過度に処理し過ぎて結晶性が低下し電池の放電容量が低下する場合があるので、上限は0.5以下が好ましく、0.3以下がより好ましい。また、高結晶性の炭素材料コア材はコア材よりも低結晶性の炭素材料によって被膜されていると、広い温度範囲での電気化学特性が一段と良好となるので好ましい。被覆の炭素材料の結晶性は、TEMにより確認することが出来る。高結晶性の炭素材料を使用すると、充電時において非水電解液と反応し、界面抵抗の増加によって低温もしくは高温における電気化学特性を低下させる傾向があるが、本発明に係るリチウム二次電池では広い温度範囲での電気化学特性が良好となる。また、負極活物質としてのリチウムを吸蔵及び放出可能な金属化合物としては、Si、Ge、Sn、Pb、P、Sb、Bi、Al、Ga、In、Ti、Mn、Fe、Co、Ni、Cu、Zn、Ag、Mg、Sr、Ba等の金属元素を少なくとも1種含有する化合物が挙げられる。これらの金属化合物は単体、合金、酸化物、窒化物、硫化物、硼化物、リチウムとの合金等、何れの形態で用いてもよいが、単体、合金、酸化物、リチウムとの合金の何れかが高容量化できるので好ましい。中でも、Si、Ge及びSnから選ばれる少なくとも1種の元素を含有するものが好ましく、Si及びSnから選ばれる少なくとも1種の元素を含むものが電池を高容量化できるので特に好ましい。負極は、上記の正極の作製と同様な導電剤、結着剤、高沸点溶剤を用いて混練して負極合剤とした後、この負極合剤を集電体の銅箔等に塗布して、乾燥、加圧成型した後、50°C~250°C程度の温度で2時間程度真空下で加熱処理することにより作製することができる。負極の集電体を除く部分の密度は、通常は1.1g/cm3以上であり、電池の容量をさらに高めるため、好ましくは1.5g/cm3以上であり、特に好ましくは1.7g/cm3以上である。なお、上限としては、2g/cm3以下が好ましい。また、リチウム一次電池用の負極活物質としては、リチウム金属又はリチウム合金が挙げられる。リチウム電池の構造には特に限定はなく、単層または複層のセパレータを有するコイン型電池、円筒型電池、角型電池、ラミネート電池等を適用できる。電池用セパレータとしては、特に制限はされないが、ポリプロピレン、ポリエチレン等のポリオレフィンの単層または積層の微多孔性フィルム、織布、不織布等を使用できる。本発明におけるリチウム二次電池は、充電終止電圧が4.2V以上、特に4.3V以上の場合にも広い温度範囲での電気化学特性に優れ、更に、4.4V以上においても特性は良好である。放電終止電圧は、通常2.8V以上、更には2.5V以上とすることが出来るが、本願発明におけるリチウム二次電池は、2.0V以上とすることが出来る。電流値については特に限定されないが、通常0.1~30Cの範囲で使用される。また、本発明におけるリチウム電池は、-40~100°C、好ましくは-10~80°Cで充放電することができる。本発明においては、リチウム電池の内圧上昇の対策として、電池蓋に安全弁を設けたり、電池缶やガスケット等の部材に切り込みを入れる方法も採用することができる。また、過充電防止の安全対策として、電池の内圧を感知して電流を遮断する電流遮断機構を電池蓋に設けることができる。第2の蓄電デバイス電気二重層キャパシタ電解液と電極界面の電気二重層容量を利用してエネルギーを貯蔵する蓄電デバイスである。本発明の一例は、電気二重層キャパシタである。この蓄電デバイスに用いられる最も典型的な電極活物質は、活性炭である。二重層容量は概ね表面積に比例して増加する。第3の蓄電デバイス電極のドープ/脱ドープ反応を利用してエネルギーを貯蔵する蓄電デバイスである。この蓄電デバイスに用いられる電極活物質として、酸化ルテニウム、酸化イリジウム、酸化タングステン、酸化モリブデン、酸化銅等の金属酸化物や、ポリアセン、ポリチオフェン誘導体等のπ共役高分子が挙げられる。これらの電極活物質を用いたキャパシタは、電極のドープ/脱ドープ反応にともなうエネルギー貯蔵が可能である。第4の蓄電デバイスリチウムイオンキャパシタ負極であるグラファイト等の炭素材料へのリチウムイオンのインターカレーションを利用してエネルギーを貯蔵する蓄電デバイスである。リチウムイオンキャパシタLICと呼ばれる。正極は、例えば活性炭電極と電解液との間の電気ニ重層を利用したものや、π共役高分子電極のドープ/脱ドープ反応を利用したもの等が挙げられる。電解液には少なくともLiPF6などのリチウム塩が含まれる。以下、本発明で用いるエノール構造を有する環状スルホン酸エステル化合物の合成例を示すが、これらの合成例に限定されるものではない。合成例14-メトキシ-5H-1,2-オキサチオール2,2-ジオキシドの合成合成化合物1、実施例10で用いた化合物5,5-ジメチル-1,2-オキサチオラン-4-オン2,2-ジオキシド5.60g34.0mmolをアセトニトリル100mLに溶解し、炭酸カリウム7.04g51mmolを加え、室温で15分間撹拌した。この溶液にジメチル硫酸4.72g37.4mmolを加え、40°Cで4時間撹拌した。反応終了後、沈殿物をろ過、ろ液を濃縮、残渣をシリカゲルカラムクロマトグラフィー酢酸エチル/ヘキサン=1/4溶出で精製し、白色固体である4-メトキシ-5H-1,2-オキサチオール2,2-ジオキシド3.65g収率58を得た。得られた4-メトキシ-5H-1,2-オキサチオール2,2-ジオキシドについて、1H-NMRおよび融点の測定を行った。結果を以下に示す。1H-NMR300MHz,CDCl3:δ=571s1H386s3H162s6H融点測定予定°C分解以下、本発明の化合物を用いた電解液の実施例を示すが、本発明は、これらの実施例に限定されるものではない。実施例1~17、比較例1~2リチウムイオン二次電池の作製LiCoO2;94質量、アセチレンブラック導電剤;3質量を混合し、予めポリフッ化ビニリデン結着剤;3質量を1-メチル-2-ピロリドンに溶解させておいた溶液に加えて混合し、正極合剤ペーストを調製した。この正極合剤ペーストをアルミニウム箔集電体上の片面に塗布し、乾燥、加圧処理して所定の大きさに打ち抜き、正極シートを作製した。正極の集電体を除く部分の密度は3.6g/cm3であった。また、人造黒鉛d002=0.335nm、負極活物質95質量を、予めポリフッ化ビニリデン結着剤5質量を1-メチル-2-ピロリドンに溶解させておいた溶液に加えて混合し、負極合剤ペーストを調製した。この負極合剤ペーストを銅箔集電体上の片面に塗布し、乾燥、加圧処理して所定の大きさに打ち抜き負極シートを作製した。負極の集電体を除く部分の密度は1.5g/cm3であった。また、この電極シートを用いてX線回折測定した結果、黒鉛結晶の110面のピーク強度I110と004面のピーク強度I004の比I110/I004は0.1であった。そして、正極シート、微多孔性ポリエチレンフィルム製セパレータ、負極シートの順に積層し、表1に記載の組成の非水電解液を加えて、2032型コイン電池を作製した。高温充電保存後の低温特性の評価<初期の放電容量>上記の方法で作製したコイン電池を用いて、25°Cの恒温槽中、1Cの定電流及び定電圧で、終止電圧4.2Vまで3時間充電し、0°Cに恒温槽の温度を下げ、1Cの定電流下終止電圧2.75Vまで放電して、初期の0°Cの放電容量を求めた。<高温充電保存試験>次に、このコイン電池を85°Cの恒温槽中、1Cの定電流及び定電圧で終止電圧4.2Vまで3時間充電し、4.2Vに保持した状態で3日間保存を行った。その後、25°Cの恒温槽に入れ、一旦1Cの定電流下終止電圧2.75Vまで放電した。<高温充電保存後の放電容量>更にその後、初期の放電容量の測定と同様にして、高温充電保存後の0°Cの放電容量を求めた。<高温充電保存後の低温特性>高続充電後の低温特性を下記の0°C放電容量の維持率より求めた。高続充電後の0°C放電容量維持率=高温充電保存後の0°Cの放電容量/初期の0°Cの放電容量×100電池特性を表1及び表2に示す。実施例18、および比較例3実施例3、および比較例1で用いた負極活物質に変えて、ケイ素単体負極活物質を用いて、負極シートを作製した。ケイ素単体;80質量、アセチレンブラック導電剤;15質量を混合し、予めポリフッ化ビニリデン結着剤;5質量を1-メチル-2-ピロリドンに溶解させておいた溶液に加えて混合し、負極合剤ペーストを調製した。この負極合剤ペーストを銅箔集電体上に塗布し、乾燥、加圧処理して所定の大きさに打ち抜き、負極シートを作製したことの他は、実施例3、および比較例1と同様にコイン電池を作製し、電池評価を行った。結果を表3に示す。実施例19、および比較例4実施例3、および比較例1で用いた正極活物質に変えて、非晶質炭素で被覆されたLiFePO4正極活物質を用いて、正極シートを作製した。非晶質炭素で被覆されたLiFePO4;90質量、アセチレンブラック導電剤;5質量を混合し、予めポリフッ化ビニリデン結着剤;5質量を1-メチル-2-ピロリドンに溶解させておいた溶液に加えて混合し、正極合剤ペーストを調製した。この正極合剤ペーストをアルミニウム箔集電体上に塗布し、乾燥、加圧処理して所定の大きさに打ち抜き、正極シートを作製したこと、電池評価の際の充電終止電圧を3.6V、放電終止電圧を2.0Vとしたことの他は、実施例3、および比較例1と同様にコイン電池を作製し、電池評価を行った。結果を表4に示す。上記実施例1~17のリチウム二次電池は何れも、本願発明の非水電解液において化合物を添加しない場合の比較例1、特許文献1に記載されているヒドロキシプロパンスルトンを添加した非水電解液である比較例2のリチウム二次電池に比べ、広い温度範囲での電気化学特性が顕著に向上している。以上より、本発明の効果は、非水溶媒に電解質塩が溶解されている非水電解液において、本願発明の特定の化合物を含有させた場合に特有の効果であることが判明した。また、実施例18と比較例3の対比、実施例19と比較例4の対比から、負極にケイ素単体Siを用いた場合や、正極にリチウム含有オリビン型リン酸鉄塩LiFePO4を用いた場合にも同様な効果がみられる。従って、本発明の効果は、特定の正極や負極に依存した効果でないことは明らかである。更に、本発明の非水電解液は、リチウム一次電池の広い温度範囲での放電特性を改善する効果も有する。"